(57)【要約】【課題】高い水素貯蔵能力を有し、かつ容器の質量が大きくならず、車載用途に適した水素貯蔵容器を提供する。【解決手段】水素を吸蔵した水素吸蔵合金３０を保持する水素貯蔵容器１０において、この容器内に存在する空隙部４０に、水素貯蔵容器が置かれた温度における水素吸蔵合金３０の有する水素ガスのプラトー平衡圧を超える圧力の水素ガスを充填する。またこの水素貯蔵容器は、金属又は樹脂からなるライナー２０とこのライナーの外側に設けたファイバー強化樹脂層２５とを有する。【選択図】　　　図１
2004108570.tif 000002
【特許請求の範囲】
【請求項１】
水素を吸蔵した水素吸蔵合金を保持する水素貯蔵容器において、前記容器内に存在する空隙部に、前記水素貯蔵容器が置かれた温度における前記水素吸蔵合金の有する水素ガスのプラトー平衡圧を超える圧力の水素ガスが充填されていること、及び前記水素貯蔵容器が、金属又は樹脂からなるライナーとこのライナーの外側に設けたファイバー強化樹脂層とを有することを特徴とする、水素貯蔵容器。
【請求項２】
前記水素貯蔵容器内に、熱交換器及び／又は−１０℃〜１００℃の範囲の融点を有する物質が存在することを特徴とする、請求項１に記載の水素貯蔵容器。
【請求項３】
前記水素貯蔵容器に充填されている水素の圧力が、２５〜５０ＭＰａであることを特徴とする、請求項１又は２に記載の水素貯蔵容器。
【発明の詳細な説明】
【０００１】
【発明の属する技術分野】
本発明は、水素の貯蔵量を、従来よりも著しく高めることができる水素貯蔵容器に関する。
【０００２】
【従来の技術】
水素は、燃焼によって二酸化炭素を発生しないことから、クリーンな燃料として注目されており、従来から水素の貯蔵及び運搬等に関する検討が行われてきた。水素を貯蔵、運搬する方法としては、高圧ガスボンベによるものが一般的であるが、ガスボンベは重く、またガスボンベの単位容積当たりの貯蔵能力も実用上の限界があり、大きな水素貯蔵効率の向上は期待できない。なお、本明細書中において、水素貯蔵効率とは、水素貯蔵容器の内容積の単位体積当たりの水素貯蔵量をいう。
【０００３】
単位体積当たりの水素貯蔵能力が高い方法として、水素吸蔵合金を用いる水素貯蔵方法が知られている。水素吸蔵合金は、常圧付近の圧力で水素を貯蔵することができ、しかも、水素を常温常圧における体積の１０００分の１程度に縮小して貯蔵できることが知られている。従来、この特徴を生かし、水素吸蔵合金は、常圧付近での水素の貯蔵・運搬のための水素吸蔵材料として用いられてきた。
【０００４】
ところで、水素吸蔵合金は、水素を吸蔵する前後の体積変化が大きく、水素を吸蔵することによって体積が約３０％程度膨張することが知られている。さらに表面積を大きくするために、水素貯蔵材料として用いる水素吸蔵合金は粉末であるのが一般的であり、また、たとえ当初に粒子径の大きな水素吸蔵合金を用いても、水素の吸蔵・放出に伴う水素吸蔵合金自身の膨張・収縮によって、最終的には粉末になる。粉末状の水素吸蔵合金が、水素貯蔵容器中で水素吸蔵時に膨張するとき、この粉末は流動性を有さず移動しにくいため、局所的に容器に大きな圧力がかかり、容器が破壊されるおそれがある。そこで、従来、水素吸蔵材料として水素吸蔵合金を保持する水素貯蔵容器においては、水素吸蔵合金の体積の膨張を考慮し、水素吸蔵合金が充填されていない水素貯蔵容器内空間（以下「空隙部」という。）が存在することが必須であり、さらに、この体積膨張時に水素吸蔵合金粉末が移動しにくいことによって、容器に局所的な大きな圧力がかかることを防止するために、実際には水素吸蔵合金の膨張を考慮した体積よりも、さらに大きな体積の空隙部が必要である。すなわち、通常は、水素貯蔵容器の内容積に対して、体積で４０〜６０％程度の水素吸蔵合金しか充填することができず、残る６０〜４０％は空隙部としなければならなかった。これまで、当業者には、この空隙部は水素の貯蔵のためには無駄な空間として認識されており、水素貯蔵容器内の水素貯蔵密度を高くできない１つの原因とされていた。なお、本明細書中でいう水素吸蔵合金の体積は、嵩密度に基づく体積ではなく、真密度に基づく体積である。
【０００５】
上記問題を解決すべく、例えば、特許文献１では、水素吸蔵合金にあらかじめ水素を吸蔵させた後で水素貯蔵容器に充填することにより、容器の内容積に対して空隙部の割合を著しく低下させ、水素の効率的な貯蔵・輸送をする方法が開示されている。しかしながら、この方法は水素貯蔵容器内容積の単位体積当たりの水素の貯蔵量を増加させることはできるが、水素吸蔵合金の充填量の増加による質量増加によって水素貯蔵容器が重くなるため、車載用等、軽量化が求められる用途には必ずしも適していない。
【０００６】
また、特許文献２では、水素吸蔵合金を収納した水素貯蔵手段と、この水素貯蔵手段とは別に、高圧のガス状態で水素を貯蔵する高圧水素貯蔵タンクを備えた水素貯蔵装置を特許請求している。この引用文献２においては、水素吸蔵合金を収納した水素貯蔵手段であって、３〜５ＭＰａの最高圧力で水素を貯蔵できる水素貯蔵手段を開示している。しかしながらこの文献では、水素吸蔵合金を収納した水素貯蔵手段の圧力を高くしても貯蔵できる水素の量は圧力に見合うほど増加せず、逆に耐圧性を確保するために水素貯蔵手段の重量が増加してしまうとしている。また耐圧性を確保するための水素貯蔵手段の容器壁の厚さの増加は、水素貯蔵手段の外部から内部への伝熱を困難にし、それによって水素の給蔵に時間がかかったり、給蔵できる水素量が減ったりするとしている。また更に、水素貯蔵手段は、樹脂製よりも耐圧性があり熱伝導率もよいアルミニウム合金を材料としたものであるとしている。
【０００７】
すなわち従来は、水素吸蔵合金を用いた水素貯蔵容器においては、高圧ガスとしての取り扱いを避けたいという観点、水素貯蔵容器への水素充填は、プラトー平衡圧を超えた水素を充填しても水素吸蔵合金への水素貯蔵量は有意には増えないという観点、水素吸蔵合金を収納した水素貯蔵手段の圧力を高くすると耐圧性を確保するために水素貯蔵手段の重量が増加してしまうという観点、耐圧性を確保するための水素貯蔵手段の容器壁の厚さの増加が、水素貯蔵手段の外部から内部への伝熱を困難にし、それによって水素の充填に時間がかかったり、貯蔵できる水素量が減ったりするという観点、水素貯蔵手段は樹脂製よりも耐圧性があり熱伝導率もよいアルミニウム合金製が好ましいという観点から、水素吸蔵温度における水素吸蔵合金の有する水素ガスのプラトー平衡圧と同等又はそれをいくら超える圧力で、水素ガスをアルミニウム製水素貯蔵容器に導入して水素吸蔵合金に吸蔵させていた。
【０００８】
よって従来公知の水素吸蔵合金を用いた水素貯蔵方法及び水素貯蔵容器は、高圧での水素貯蔵を避け、常温でのプラトー平衡圧が０〜１ＭＰａ（ゲージ圧）の範囲に収まるようにチューニングが施された上で、水素吸蔵合金の有する水素ガスのプラトー平衡圧以下に水素貯蔵容器内の水素圧をおさえて水素を貯蔵・輸送するもの、又はアルミニウム合金製の水素貯蔵容器にプラトー圧力をいくらか超える圧力で水素を貯蔵するものに限られている。これは、常圧付近でも水素を吸蔵できる水素吸蔵合金の性質を最大限利用しようとする発想に基づき、かつ水素貯蔵容器を高圧容器として取り扱う必要を避け、またアルミニウム合金のような金属が有する伝熱性を利用するためである。
【０００９】
【特許文献１】
特公昭６３−１００８１号公報
【特許文献２】
特開２００２−２２１２９８号公報
【００１０】
【発明が解決しようとする課題】
本発明の目的は、水素吸蔵合金を用いて高い水素貯蔵効率を有し、かつ、容器の質量が大きくならず、車載用途等に適した水素貯蔵容器を提供することである。
【００１１】
【課題を解決するための手段】
本発明の水素貯蔵容器は、水素を吸蔵した水素吸蔵合金を保持する水素貯蔵容器において、前記容器内に存在する空隙部に、前記水素貯蔵容器が置かれた温度における前記水素吸蔵合金の有する水素ガスのプラトー平衡圧を超える圧力の水素ガスが充填されていること、及び前記水素貯蔵容器が、アルミニウムのような金属又は樹脂からなるライナーと、このライナーの外側に設けたファイバー強化樹脂層とを有することを特徴とするものである。
【００１２】
本発明によれば、従来無駄な空間と考えられてきた水素貯蔵容器内の空隙部を積極的に利用して水素の貯蔵効率を著しく高め、かつ、車載用途に適するように容器全体の質量をできる限り大きくしないことができる。すなわち、ライナーによって容器内部の水素ガスの漏れを防ぎつつ、ファイバー強化樹脂層によって、容器の重量及び容積を増加させずに、内部に充填した高圧ガスに耐えるように容器を補強することができる。
【００１３】
また本発明の１つの態様においては、本発明の水素貯蔵容器内に、熱交換器、及び特開平１０−１９４７０１号公報において熱緩衝物質として示されている−１０℃〜１００℃の範囲の融点を有する物質、例えば水、シクロヘキサン、ベンゼン、ｐ−キシレン、ビフェニル、ジフェニルメタン及びトリフェニルメタンからなる群より選択される物質が存在する。
【００１４】
この態様によれば、本発明で容器を耐圧性にすることによって容器壁の伝熱性が小さくなり、容器の外側からの熱交換が困難な場合であっても、容器内の熱交換器により水素の貯蔵／放出に必要な熱交換を行うこと、及び／又は水素の吸蔵に伴う発熱が熱緩衝物質を溶融させ、水素の放出に伴う吸熱が熱緩衝物質を凝固させる過程で潜熱を利用することにより、水素の吸蔵−放出時の系への熱の供給及び系からの熱の除去の必要量を軽減することができる。
【００１５】
また本発明の他の態様においては、前記水素貯蔵容器に充填される水素の圧力が２５〜５０ＭＰａである。
【００１６】
この範囲の圧力の圧縮水素を充填できる水素貯蔵容器は、過度に重くならないため車載用に適し、水素貯蔵容器が置かれた温度における水素吸蔵合金の有する水素ガスのプラトー平衡圧程度の圧力の水素ガスが水素貯蔵容器空隙部に充填されている場合と比較して、多量の水素を貯蔵することができる。
【００１７】
【発明の実施の形態】
本発明の水素貯蔵容器は、水素吸蔵合金を用い、常圧付近で水素を貯蔵・運搬するために従来検討されてきた水素吸蔵容器と著しく異なる発想に基づくものであって、常圧付近での水素貯蔵に拘泥せず、上述の通り、従来無駄な空間と考えられてきた水素貯蔵容器内の空隙部を積極的に利用して水素の貯蔵効率を著しく高め、かつ、車載用途に適するように容器全体の質量をできる限り大きくしないことを目的とし、種々検討の結果、完成したものである。
【００１８】
本発明の水素貯蔵容器の縦断面図を概念的に図１に示すが、本発明はこれに限定されない。本発明の水素貯蔵容器１０は、金属又は樹脂からなるライナー２０とこのライナー２０の外側に設けたファイバー強化樹脂層２５とを有する。この水素貯蔵容器１０は水素吸蔵合金３０を内蔵し、この水素吸蔵合金３０に水素を吸蔵させるとともに、この容器内の空隙部４０に水素吸蔵合金の有する水素ガスのプラトー平衡圧を超える圧力の水素ガス（以下「圧縮水素」という。）が充填される。ここで金属又は樹脂からなるライナー２０は、容器内部の水素ガスの漏れを防ぐことができるのに充分な厚さであり、例えばアルミニウム製ライナーの場合には、２５ＭＰａの水素圧力に対して３〜２０ｍｍでよい。またファイバー強化樹脂層２５は、内部に充填する高圧水素ガスの圧力に耐えられるものである。図１には、さらに水素ガスの出入口５０、及び水素ガスの出入りを制御するためのバルブ６０を示したが、これらは例示であり、必要に応じて他の装置と置換することができ、また、図示されていない他の装置を付加することができる。また、上記「プラトー平衡圧」とは、プラトー領域での平衡圧をいい、ここで「プラトー領域」とは、水素吸蔵合金の金属相αと水素化物相βの２つの相が共存する組成領域をいう。また、「平衡圧」とは、水素を吸蔵した水素吸蔵合金、及びその水素吸蔵合金周囲の空間の水素ガスとの間で、水素吸蔵合金による水素の吸蔵・放出が平衡に達したときに、水素吸蔵合金周囲の空間が有する水素ガス分圧をいい、水素吸蔵合金の種類・温度によって変化する値である。
【００１９】
本発明のもう１つの水素貯蔵容器の縦断面図を概念的に図２に示す。本発明のこの水素貯蔵容器１０は、図１で示した本発明の水素貯蔵容器と同様に、金属又は樹脂からなるライナー２０とこのライナー２０の外側に設けたファイバー強化樹脂層２５とを有する。この水素貯蔵容器１０は水素吸蔵合金３０を内蔵し、この水素吸蔵合金３０に水素を吸蔵させるとともに、この容器内の空隙部４０に水素吸蔵合金の有する水素ガスのプラトー平衡圧を超える圧力の水素ガスが充填されるようにされている。図２には、さらに水素ガスの出入口５０、及び水素ガスの出入りを制御するためのバルブ６０を示したが、これらは例示であり、必要に応じて他の装置と置換することができ、また、図示されていない他の装置を付加することができる。これらに加えて、図２にはさらに、熱媒体出入口８０を有する水素貯蔵容器内の熱交換器７０が示されている。ここで示される熱交換器７０はＵ字型の金属管、例えばアルミニウム管であり、この管内に熱媒体、例えば水を流通させることによって水素吸蔵合金３０との熱交換を行い、水素の貯蔵／放出の際に必要とされる水素吸蔵合金温度を達成する。尚、熱交換器７０は任意の形式のものでよく、例えば蛇行管タイプ、フィンを有するもの等であってもよい。
【００２０】
以下、本発明の水素貯蔵容器の各部について説明する。
【００２１】
本発明の水素貯蔵容器１０は、アルミニウムのような金属又は樹脂からなるライナー２０とこのライナー２０の外側に設けたファイバー強化樹脂層２５とを有し、特にスチールライナーの外側にガラスファイバー強化樹脂を積層した容器、アルミライナーの外側にガラスファイバー強化樹脂又はカーボンファイバー強化樹脂を積層した容器、樹脂ライナー層の外側にカーボンファイバー強化樹脂層を積層した容器、又は樹脂ライナーの外側にカーボンファイバー及びガラスファイバー強化樹脂を積層した容器が、強度及び安全性に優れることから好ましい。これらの水素貯蔵容器は円筒形の容器でよい。
【００２２】
水素貯蔵容器１０内に保持する水素吸蔵合金３０は、いかなる水素吸蔵合金も用いることができるが、例えば、ランタン・ニッケル系、ミッシュメタル・ニッケル系、ランタン・ニッケル・アルミニウム系、ミッシュメタル・ニッケル・アルミニウム系、ミッシュメタル・ニッケル・アルミニウム・コバルト系、ミッシュメタル・ニッケル・アルミニウム・マンガン系、ミッシュメタル・ニッケル・マンガン・アルミニウム・コバルト系、カルシウム・ニッケル・ミッシュメタル・アルミニウム系、チタン・鉄系、チタン・鉄・マンガン系、鉄・チタン−鉄チタン酸化物系、チタン・鉄・ニッケル・バナジウム系、チタン・鉄・ニッケル・ジルコニウム系、チタン・コバルト系、チタン・コバルト・鉄・ジルコニウム系、チタン・ニッケル系、チタン・マンガン系、チタン・クロム系、チタン・ジルコニウム・クロム・マンガン系、チタン・クロム・マンガン系、ジルコニウム・チタン・鉄・バナジウム・クロム系、マグネシウム・ニッケル系、ジルコニウム・マンガン系、ジルコニウム・バナジウム系、ジルコニウム・鉄系、カルシウム・ニッケル系、チタン・クロム・バナジウム系、及びチタン・クロム・バナジウム・ニッケル系からなる群から選ばれる合金の１種以上を用いることが好ましい。さらに、特開２００２−５３９２６号公報に記載されているＭｇマトリックス中に各種金属超微粒子を分散した水素吸蔵合金粉末を用いることができる。本発明において用いる水素吸蔵合金は、０〜８０℃でプラトー領域を有するものが特に好ましい。特にランタン・ニッケル系、ミッシュメタル・ニッケル系、チタン・クロム・マンガン系、チタン・クロム・バナジウム系、及びチタン・クロム・バナジウム・ニッケル系の水素吸蔵合金からなる群から選ばれる１種以上を用いることが好ましい。
【００２３】
本発明の水素貯蔵容器１０には、いかなる形状の水素吸蔵合金も用いることができるが、粉末を用いると、水素吸蔵合金の表面積を大きくでき、水素吸蔵・放出速度を速くすることができることから特に好ましい。また、水素吸蔵合金は、当初ある程度大きな塊であっても、水素の吸蔵・放出に伴う膨張・収縮によって、徐々に粉体になっていくことが知られている。
【００２４】
本発明の水素貯蔵容器１０内には、水素を吸蔵していない状態で、内容積に対する空隙部４０の体積の割合（以下、「空隙率」という。）が、６０〜４０％となるように、水素吸蔵合金を内蔵させることが好ましい。空隙率をこれより少なくすると、水素吸蔵合金が水素を吸蔵したときに膨張することにより、水素貯蔵容器に部分的に大きな圧力が加わるおそれが生じ、一方、空隙率をこれより大きくすると、貯蔵できる水素の量が低下するため好ましくない。
【００２５】
本発明の水素貯蔵容器１０に水素を貯蔵する場合、水素貯蔵容器内に水素ガスを充填し、水素貯蔵容器内に内蔵された水素吸蔵合金３０に水素を吸蔵させるが、水素吸蔵のためには圧縮水素を用いることが好ましい。本発明において水素吸蔵時に水素貯蔵容器に導入する圧縮水素は、２５ＭＰａ以上が好ましい。圧縮水素を水素貯蔵容器内に導入することによって、水素を吸蔵したときに水素吸蔵合金が有するプラトー平衡圧程度の圧力の水素ガスを用いて水素を吸蔵させる場合に比べ、著しく速い速度で水素吸蔵合金に水素を吸蔵させることができる。
【００２６】
本発明においては、水素貯蔵容器内の水素吸蔵合金３０に水素を吸蔵させ、あわせて水素貯蔵容器内の空隙部４０に圧縮水素を充填する。従来の水素吸蔵合金を保持する水素貯蔵容器においては、１ＭＰａ以上の水素ガスを充填することは避けられてきたが、本発明の水素貯蔵容器において、充填する圧縮水素は、１ＭＰａ〜７０ＭＰａであることが好ましく、特に２５〜５０ＭＰａであることが好ましい。この範囲の圧力の圧縮水素を充填できる水素貯蔵容器は、過度に重くならないため車載用に適し、水素貯蔵容器が置かれた温度における水素吸蔵合金の有する水素ガスのプラトー平衡圧程度の圧力の水素ガスが水素貯蔵容器空隙部に充填されている場合と比較して、多量の水素を貯蔵することができる。
【００２７】
水素吸蔵合金は、水素を吸蔵するときに発熱し、水素を放出するときに吸熱する。したがって、水素吸蔵時の水素吸蔵合金の発熱によって水素貯蔵容器を過度に加熱させないため、及び水素放出時の吸熱により水素放出速度を低下させないための手段が一般的に必要である。そのような手段として、熱交換器を用いることや、特開平１０−１９４７０１号公報に開示されている熱緩衝物質を水素貯蔵容器内に満たす方法等が知られている。本発明の水素貯蔵容器には、熱交換器を取り付けることが好ましく、特に水素貯蔵容器内に熱交換器を設けることが好ましい。
【００２８】
さらに、本発明の水素貯蔵容器１０には、水素貯蔵容器への水素ガスの充填、水素貯蔵容器からの水素の取り出しのためのバルブ、ジョイント等の機器のほか、安全確保等のための機器等が必要であるが、従来から水素貯蔵容器及び高圧ガスボンベ等に用いられている公知の技術を必要に応じて用いることができる。
【００２９】
以下、本発明を実施例に基づいて説明するが、本発明はこれに限定されない。
【００３０】
【実施例】
内容積１．２Ｌの耐圧容器に、真密度６ｇ／ｃｍ３、嵩密度２．４ｇ／ｃｍ３、かつ、２５℃で１質量％の水素吸蔵能力を有するミッシュメタル系水素吸蔵合金を２．８８ｋｇ充填して、水素貯蔵容器とした。用いた水素吸蔵合金の真密度に基づいて計算した容器内容積中の占有体積は０．４８Ｌ、容器内空隙部の体積は０．７２Ｌであり、容器内に占める空隙部の割合は６０％である。
【００３１】
常温で、上記水素貯蔵容器に水素ガスを導入し、水素吸蔵合金に水素を吸蔵させた。水素吸蔵が終了した後、さらに５０ＭＰａの水素ガスを水素貯蔵容器に充填した。
【００３２】
水素吸蔵合金に水素を吸蔵させ、容器内空隙部が、この水素吸蔵合金が有する水素ガスとのプラトー平衡圧である０．３ＭＰａの水素圧を有しているときの、この水素貯蔵容器内の水素貯蔵量に対し、さらにこの水素貯蔵容器に５０ＭＰａの水素ガスを充填した後の水素貯蔵量は、１．９４倍に増加した。
【００３３】
また、従来技術のアルミニウム製水素貯蔵容器と、本発明のファイバー強化樹脂製（ＦＲＰ製）水素貯蔵容器とに関して、水素１ｋｇを貯蔵するのに必要とされる容器質量及び容器体積を、水素貯蔵容器の内圧に対してシミュレーションした。尚、シミュレーション条件は下記のようなものである：
（ａ）水素貯蔵容器：Ｌ／Ｄ＝３（Ｌ：タンク軸方向長さ、Ｄ：タンク直径）
（ｂ）水素吸蔵合金：水素の吸蔵能力が２質量％
（ｃ）水素を吸蔵していない状態での水素吸蔵合金の充填率：４０％
（ｄ）温度：室温（２０〜２５℃）
【００３４】
この結果は図３及び図４に示している。水素１ｋｇを貯蔵するのに必要とされる水素貯蔵容器質量（水素吸蔵合金の質量を含む）を水素貯蔵容器の内圧に対してシミュレーションした結果を示す図３によれば、アルミニウム製水素貯蔵容器では、圧力を増加させることによって、必要とされる容器の肉厚が増加し、容器の質量が増加していることが分かる。これに対して本発明のファイバー強化樹脂製の容器では、圧力の増加が容器の質量を増加させず、従ってプラトー圧力を超える圧力での水素の貯蔵に好ましいことが示されている。また、水素１ｋｇを貯蔵するのに必要とされる水素貯蔵容器体積を水素貯蔵容器の内圧に対してシミュレーションした結果を示す図４でも、図３と同様な結果が示されている。
【００３５】
【発明の効果】
水素を吸蔵した水素吸蔵合金を保持する水素貯蔵容器において、容器内に存在する空隙部に圧縮水素を充填することによって、水素吸蔵合金による水素吸蔵と合わせて、多量の水素を貯蔵することができる。さらに、本発明の水素貯蔵容器は、水素貯蔵容器内の空隙部を利用して水素貯蔵量を増やすものであるため、水素吸蔵合金量を増加させて水素貯蔵量を増やす方法と比較して、質量をほとんど増加させずに水素貯蔵量を著しく増加させることができるため、軽量化が要求される車載用にも適する。
【図面の簡単な説明】
【図１】図１は、本発明の水素貯蔵容器を概念的に示す縦断面図である。
【図２】図２は、本発明の他の水素貯蔵容器を概念的に示す縦断面図である。
【図３】図３は、従来技術のアルミニウム製水素貯蔵容器と、本発明のファイバー強化樹脂製水素貯蔵容器とに関して、水素１ｋｇを貯蔵するのに必要とされる水素貯蔵容器質量（水素吸蔵合金質量を含む）を、水素貯蔵容器の内圧に対してシミュレーションした結果を示す図である。
【図４】図４は、従来技術のアルミニウム製水素貯蔵容器と、本発明のファイバー強化樹脂製水素貯蔵容器とに関して、水素１ｋｇを貯蔵するのに必要とされる水素貯蔵容器体積を、水素貯蔵容器の内圧に対してシミュレーションした結果を示す図である。
【符号の説明】
１０…水素貯蔵容器
２０…金属又は樹脂からなるライナー
２５…ファイバー強化樹脂層
３０…水素吸蔵合金
４０…空隙部
５０…水素出入口
６０…バルブ
７０…熱交換器
８０…熱媒体出入口
【図１】
2004108570.tif 000003
【図２】
2004108570.tif 000004
【図３】
2004108570.tif 000005
【図４】
2004108570.tif 000006